(57)【特許請求の範囲】
【請求項１】
ブリネル硬さ１００超〜１５０、板厚９ｍｍ以上で、下記数式を満足したことを特徴とする地下埋設物の防護用鋼板。
【数１】
ＨＢ≦ＨＢｔ
但し  ＨＢｔ＝１００＋２（ｔ−９）
ＨＢ：ブリネル硬さ、ｔ：板厚（ｍｍ）
【請求項２】
Ｃ：０．０００５〜０．１％、Ｓｉ：０．００１〜２．０％、Ｍｎ：０．０１〜０．６％、Ｐ：０．０５％以下、Ｓ：０．０３％以下、Ｃｅｑ：０．１０％以下、残部Ｆｅ及び不可避的不純物からなることを特徴とする請求項１に記載の地下埋設物の防護用鋼板。
【数２】
0003739943.tif 000004
【請求項３】
Ａｌ：０．００１〜０．１％を含有したことを特徴とする請求項１または請求項２に記載の地下埋設物の防護用鋼板。
【請求項４】
Ｔｉ：０．００５〜０．１０％、Ｚｒ：０．００５〜０．１０％の一種または二種を含有したことを特徴とする請求項１または請求項２または請求項３に記載の地下埋設物の防護用鋼板。
【発明の詳細な説明】
【０００１】
【発明の属する技術分野】
本発明は、地下埋設物の防護用鋼板に関するものである。
【０００２】
【従来の技術】
上層にアスファルト、下層にコンクリート等からなる路面部を修理する場合は、カッターを搭載した台車を作業者が操作して、カッターを路面部へ位置させて移動しつつ、修理面を切断除去することが行われている。このように路面部の修理面を切断除去するに際し、路面部下部の地中に配設した埋設管等地中埋設物をカッターによる損傷、切断を防止するため、路面部と埋設物の間に保護体として鋼板等を配設し、路面部切断時にカッターが保護体を切断すると、カッターに振動が発生し、また発生音が変化することによって、カッターを操作する作業者が保護体の存在を認知し、地中埋設物の切断を防止しつつ路面部の修理面を切断除去することが特公平５−９６６９号公報に開示されている。また、難切断性に優れた地下埋設物の防護用鋼板として、ブリネル硬さを１００以下とした鋼板が特開平８−３３８０３６号公報に開示されている。
【０００３】
【発明が解決しようとする課題】
このようなブリネル硬さを１００以下とした防護用鋼板においては、カッターによる地下埋設物の切断を防止することが可能であるが、油圧ブレーカーなどの工具による破壊に対して変形し易く内部の埋設物を損壊する等の課題がある。
本発明は、このような課題を有利に解決するためなされたものであり、カッターによる切断を防止するとともに油圧ブレーカーなどの工具による破壊を防止することを兼ね備えた地下埋設物の防護用鋼板を提供することを目的とするものである。
【０００４】
【課題を解決するための手段】
本発明の特徴とするところは、ブリネル硬さ１００超〜１５０、板厚９ｍｍ以上で、下記数式を満足したことを特徴とする地下埋設物の防護用鋼板。
【数３】
ＨＢ≦ＨＢｔ
但し  ＨＢｔ＝１００＋２（ｔ−９）
ＨＢ：ブリネル硬さ、ｔ：板厚（ｍｍ）
である。
【０００５】
【発明の実施の形態】
ダイヤモンドブレードを含む工具（カッター）によって、修理を必要とする路面を切断するとき、その路面の切断部位の地中に埋設してあるガス管、電線管等の埋設物上部に配設した防護用鋼板に接触して切断を開始すると、路面を切断していたときに比べて、切断速度が急速に低下したり、切断が停止する異常状態になることが必要である。即ち、路面の切断作業者は、この異常状態から防護用鋼板の存在を知ることになる。
【０００６】
このような防護用鋼板の切断においては、防護用鋼板の硬さが低いと、カッターのダイヤモンドに鋼が粘り付き易くなり、カッターの切断速度が低下（難切断性）し異常状態を知ることができる。しかしながら防護用鋼板の難切断性は、防護用鋼板の板厚に大きく影響され、板厚が厚い程難切断性になる。このようなことから硬さを極端に低く抑えなくても板厚を厚くすることによって、確実に防護用鋼板を難切断性にすることができる。また、硬さをある範囲にコントロールすることによって、難切断性とブレーカー等による破損防止の両立をはかることができる。
【０００７】
即ち、防護用鋼板の硬さを非常に低く（軟質）にして、切断時に鋼をカッターのダイヤモンドに粘り付かせて防護用鋼板の難切断性を確保するのに比べて、硬さが高くなって切断し易くなっても、板厚を増すことによっても切断性を悪くすることができるため、板厚が厚ければ硬さを高めにすることができる。硬さを高めにすることは製造が容易なるとともに、ブレーカーなどによる破壊強度上も有利になることから好ましい。
【０００８】
しかして、本発明においては、防護用鋼板のブリネル硬さ１００超〜１５０と硬さを高くするとともに、板厚９ｍｍ以上にすることによって、確実に難切断性と破壊防止性能をもった地下埋設物の防護用鋼板とすることを開発したものである。
このように防護用鋼板の難切断性と大きな変形防止を確保することにできる板厚と硬さの関係を数式で示すと
【数４】
ＨＢ≦ＨＢｔ
但し  ＨＢｔ＝１００＋２（ｔ−９）
ＨＢ：ブリネル硬さ、ｔ：板厚（ｍｍ）
このような数式を満足する防護用鋼板の硬さと板厚であれば、路面の切断に際しカッターが防護用鋼板の切断を開始したとき、切断作業者が確実に防護用鋼板の存在を知ることのできる難切断性の防護用鋼板とすることができる。即ち、ブリネル硬さ１００超〜１５０の防護用鋼板が板厚に応じて、ＨＢｔ＝１００＋２（ｔ−９）であれば、難切断性を確実に確保して埋設物を防護することができるとともにブリネル硬さ１００超で、かつ板厚が９ｍｍ以上であると工具による変形に対する強度も十分である。板厚の下限が９ｍｍ未満であると、ブリネル硬さ１００以下にしても好ましい難切断性にすることが困難になるとともに、工具（ブレーカー等）に対して破壊を防ぐための強度が不足して好ましくない。
【０００９】
次に、上記のごとき難切断性と工具による破壊防止性能をもつ防護用鋼板の組成例を挙げる。
Ｃは、防護用鋼板の切断に際して、鋼とダイヤモンド（カッター）の界面（塑性変形によって高温になっている）において、ダイヤモンド（Ｃ）が鋼中のＦｅと反応する。この反応は鋼中のＣが低いと起こりやすく有利であるが、低すぎると硬さを確保することが困難となるころから０．０００５〜０．１％の範囲が好適である。
Ｓｉは、０．００１％未満であると、脱酸元素としての役割を発揮しなくなるため好ましくない。また、２．０％超になると硬さが高くなるとともに、靱性が低下し工具などの衝撃に対して破壊し易くなりため好ましくない。
Ｍｎは、０．０１％未満であると、硬さが不足するため好ましくない。また、０．６％超になると硬さが高くなりすぎ、靱性が低下するので好ましくない。
Ｐは、０．０５％超であると、粒界破壊を起こし、靱性が著しく低下するので好ましくない。
Ｓは、０．０３％超であると、靱性が低下するので好ましくない。
Ｃｅｑは、０．１％以下にすることによって、鋼の組織がフェライト主体の組織となり、防護用鋼板の粘りが高くなり、前記のごときブリネル硬さにおいては、好適な粘りとなり防護用鋼板を確実に難切断性にすることができる。Ｃｅｑの計算は、Ｃｅｑ＝Ｃ＋Ｓｉ／２４＋Ｍｎ／６＋Ｎｉ／４０＋Ｃｒ／５＋Ｍｏ／４＋Ｖ／１４による。
【００１０】
上記のごとき防護用鋼板の組成にＡｌ：０．００１〜０．１％を含有することによって、鋼中の脱酸作用を有するとともにＡｌＮの析出より、フェライト結晶粒を微細粒化して靱性を高めることができるので、耐衝撃性を向上することができる。従って、一層工具等による破壊防止性能を高めることができる。Ａｌ量が０．００１％未満では、フェライト結晶粒を確実に微細粒化することが困難になり好ましくない。また、０．１％超にしなくともフェライト結晶粒を微細粒化することができる。また、多すぎると逆に靱性低下をまねくことになり好ましくない。
【００１１】
更に、Ｔｉ：０．００５〜０．１％、Ｚｒ：０．００５〜０．１％の一種または二種を含有することによって、鋼中に炭化物と窒化物を生成し鋼中の固溶Ｃと固溶Ｎを低減して、防護用鋼板の粘りを高めることできるので、より一層難切断性にすることができ、前記のごときブリネル硬さと板厚の防護用鋼板においては、最適な難切断性となる。含有量がそれぞれ０．００５％未満では、効果少なく、また０．１％超になると、粗大析出物が生成して切断性が高まり、好適な難切断性を有する防護用鋼板になり難いことがあり好ましくない。即ち、固溶Ｃが多くなると、これらの元素が転位に固着するため塑性変形が困難となり、その結果粘りが低下して、前記のごときブリネル硬さと板厚の防護用鋼板における好ましい難切断性になり難くなる。
【００１２】
【実施例】
次に、本発明の実施例を比較例とともに挙げる。
【表１】
0003739943.tif 000002
【００１３】
【表２】
（表１のつづき）
0003739943.tif 000003
【００１４】
注１：防護用鋼板は、常法によって酸素上吹転炉で精錬した溶鋼を連続鋳造した後、１１００〜１２５０℃に加熱し圧延して製造した。
注２：難切断性は、一般に使用されている直径１４インチのダイヤモンドブレードを切断機に取り付け、押し付け力４００Ｋｇで板巾３００ｍｍの試験片を切断した。◎切断不能、○平均切断速度３００ｍｍ／以下、×平均切断速度３００ｍｍ超／分。
注３：破壊防止性能は、工具による破壊防止性能で、市販の油圧ブレーカーを用い油圧４００Ｋｇ／ｃｍ2 、打撃数４００回／分で３秒間の打撃を行った。◎変形量小、○変形量中、×貫通。尚変形量小は、打撃面のみ窪みができるが打撃面の裏面には目立った変形が生じていないか、または窪みすらできないもの。
【００１５】
【発明の効果】
本発明の防護用鋼板よれば、路面の修理や工事に際して、確実に地下埋設物を防護することにできる等の優れた効果が得られる。